СПОСОБ И ЭЛЕКТРОЛИТ ДЛЯ ПОЛУЧЕНИЯ КОМПОЗИЦИОННЫХ МЕТАЛЛ-АЛМАЗНЫХ ПОКРЫТИЙ, АЛМАЗСОДЕРЖАЩАЯ ДОБАВКА И СПОСОБ ЕЕ ПОЛУЧЕНИЯ

1. Алмазсодержащая добавка в электролит для электрохимического осаждения композиционных покрытий на основе металлов, содержащая дисперсную фазу, включающую частицы алмазсодержащего материала, отличающаяся тем, что выполнена в виде водной суспензии частиц синтетического углеродного алмазсодержащего материала, содержащего углерод в виде ядер ультрадисперсного алмаза, окруженных оболочкой, содержащей рентгеноаморфный углерод, и имеющего на поверхности частиц поверхностные функциональные группы, содержащие кислород, азот и водород, при соотношении массы ядер и массы оболочки (60-92):(40-8) соответственно, и имеющего элементный состав, мас.%: углерод 86-94; водород 1,5-5,0; азот 1,8-4,5 и кислород 2,0-8,5.
2. Алмазсодержащая добавка по п.1, отличающаяся тем, что содержит частицы указанного синтетического углеродного алмазсодержащего материала в концентрации 0,1-200,0 г/л водной суспензии.
3. Способ получения алмазсодержащей добавки в виде водной суспензии, содержащей дисперсную фазу, включающую частицы синтетического углеродного алмазсодержащего материала, содержащего углерод в виде ядер ультрадисперсного алмаза, окруженных оболочкой, содержащей рентгеноаморфный углерод, и имеющего на поверхности частиц поверхностные функциональные группы, содержащие кислород, азот и водород, при соотношении массы ядер и массы оболочки (60-92):(40-8) соответственно, и имеющего элементный состав, мас.%: углерод 86-94; водород 1,5-5,0; азот 1,8-4,5 и кислород 2,0-8,5, включающий обработку предварительно высушенного порошка алмазсодержащей шихты, представляющей собой смесь алмазов и неалмазных форм углерода, азотной кислотой при кипении в течение 2,0-5,0 ч, отделение полученного продукта от отработанной азотной кислоты и отмывание продукта дистиллированной водой до достижения в суспензии рН 5,0 - рН 7,0.
4. Электролит для электрохимического осаждения композиционных покрытий на основе металлов, содержащий источник ионов осаждаемого металла и дисперсную фазу, включающую частицы алмазосодержащего материала, отличающийся тем, что в качестве дисперсной фазы содержит алмазсодержащую добавку, выполненную в виде водной суспензии частиц синтетического углеродного алмазсодержащего материала, содержащего углерод в виде ядер ультрадисперсного алмаза, окруженных оболочкой, содержащей рентгеноаморфный углерод, и имеющего на поверхности частиц поверхностные функциональные группы, содержащие кислород, азот и водород, при соотношении массы ядер и массы оболочки (60-92):(40-8) соответственно, и имеющего элементный состав, мас.%: углерод 86-94; водород 1,5-5,0; азот 1,8-4,5 и кислород 2,0-8,5.
5. Электролит по п.4, отличающийся тем, что содержит указанные частицы синтетического углеродного алмазсодержащего материала в концентрации 0,1-10,0 г/л электролита.
6. Способ получения композиционного металл-алмазного покрытия электрохимическим осаждением из электролита, содержащего источник ионов осаждаемого металла и дисперсную фазу в виде частиц алмазсодержащего материала, отличающийся тем, что осаждение проводят из электролита, содержащего в качестве дисперсной фазы алмазсодержащую добавку в виде водной суспензии частиц синтетического углеродного алмазсодержащего материала, содержащего углерод в виде ядер ультрадисперсного алмаза, окруженных оболочкой, содержащей рентгеноаморфный углерод, и имеющего на поверхности частиц поверхностные функциональные группы, содержащие кислород, азот и водород, при соотношении массы ядер и массы оболочки (60-92):(40-8) соответственно, и имеющего элементный состав, мас.%: углерод 86-94; водород 1,5-5,0; азот 1,8-4,5 и кислород 2,0-8,5.
7. Способ по п.6, отличающийся тем, что осаждение проводят из электролита, содержащего указанный синтетический углеродный алмазсодержащий материал в концентрации от 0,1 до 10,0 г/л электролита.
8. Композиционное металл-алмазное покрытие, выполненное в виде образованной на поверхности изделия металлической пленки, содержащей диспергированные в указанной металлической пленке частицы синтетического углеродного алмазсодержащего материала, содержащего углерод в виде ядер ультрадисперсного алмаза, окруженных оболочкой, содержащей рентгеноаморфный углерод, и имеющего на поверхности частиц поверхностные функциональные группы, содержащие кислород, азот и водород, при соотношении массы ядер и массы оболочки (60-92):(40-8) соответственно, и имеющего элементный состав, мас.%: углерод 86-94; водород 1,5-5,0; азот 1,8-4,5 и кислород 2,0-8,5, химически связанные с ионами металла покрытия.